(57)【要約】【課題】  隠蔽性、歩留まり、印刷再現性を向上する。【解決手段】  裂断長を４ｋｍ以上にさせ、ＬａｂカラーのＬ値、ａ値、ｂ値が、８０＜Ｌ≦１００、−５≦ａ＜２、−５≦ｂ＜１０の関係を満たすようにさせることで、隠蔽性を高めつつ、製造時に紙が断紙することが抑制されて製造歩留まりを向上でき、印刷した絵柄の色合いが変化することを抑えて印刷再現性を向上できる。【選択図】  なし【特許請求の範囲】
【請求項１】
原紙の表面に印刷が施された後に基材に貼合される化粧板用紙において、
パルプ原料に填料が含有され、
上記パルプ原料全体のうちの９０質量％以上が晒クラフトパルプであり、
上記パルプ原料に対し、上記填料として二酸化チタンを８質量％以上含有し、
裂断長が４ｋｍ以上であり、
国際照明委員会で規定されているＬａｂカラーのＬ値、ａ値、ｂ値が、８０＜Ｌ≦１００、−５≦ａ＜２、−５≦ｂ＜１０の関係を満たすことを特徴とする化粧板用紙。
【請求項２】
上記パルプ原料に対し、両性ポリアクリルアミドを含む乾燥紙力増強剤が０．３質量％〜３質量％の範囲で含有されていることを特徴とする請求項１記載の化粧板用紙。
【請求項３】
ＪＡＰＡＮ  ＴＡＰＰＩ  Ｎｏ．１にて規定されている表面強度が１３Ａ以上、且つ米坪が２０ｇ／ｍ２〜５５ｇ／ｍ２の範囲であることを特徴とする請求項１記載の化粧板用紙。
【発明の詳細な説明】
【技術分野】
【０００１】
本発明は、印刷を施された後に、建材、家具等になる基材に貼合されることで基材を装飾する化粧板用紙に関する。
【背景技術】
【０００２】
例えばリビング、寝室、キッチン等で用いられる壁面板、ドア用パネル、桟、クローゼット、家具、テレビキャビネット等においては、種々な化粧板が用いられている。そして、このような化粧板としては、例えば合板、パーチクルボード、中質繊維板（ＭＤＦ）等といった板状基材の主面に、印刷が施された化粧板用紙等が貼合されたものが多用されている。
【０００３】
化粧板に用いられる化粧板用紙としては、古くは薄葉紙が用いられてきたが、近年では原紙に樹脂を内添して米坪を３０ｇ／ｍ２にしたものや、抄造時若しくは抄造後に樹脂を含浸させたもの等が特許文献１や特許文献２等で提案されている。
【０００４】
そして、化粧板用紙においては、例えば二酸化チタン等の填料を抄造時に内添させる、紙自体を着色する、紙の主面全面を塗りつぶす印刷、いわゆるベタ印刷を複数回行う等といった手法により、板状基材主面の模様等を隠す、すなわち隠蔽性を高めている。
【０００５】
しかしながら、填料を内添させる場合、填料を多くするほど隠蔽性は高まるが、填料が多すぎると紙の強度が弱くなり抄造した際に断紙して製造歩留まりが悪くなる。化粧板用紙を着色した場合、印刷した絵柄等の色合いが変化してしまう等、印刷再現性が劣化する。化粧板用紙にベタ印刷を複数回施した場合、多量のインクを使用することから製造コストが高くなる。このように、各方法とも隠蔽性は高まるが、それぞれ様々な不具合が生じてしまうのが現状である。
【０００６】
【特許文献１】特開昭６３−１９００９２号公報
【特許文献２】特開昭６３−１９００９４号公報
【発明の開示】
【発明が解決しようとする課題】
【０００７】
本発明は、隠蔽性を高めつつ、製造歩留まりが良く、印刷再現性が良く、表面強度が高められた化粧板用紙を提供することを目的とする。
【課題を解決するための手段】
【０００８】
本発明に係る化粧板用紙は、原紙の表面に印刷が施された後に基材に貼合され、パルプ原料に填料が含有され、パルプ原料全体のうちの９０質量％以上が晒クラフトパルプであり、パルプ原料に対し、填料として二酸化チタンを８質量％以上含有し、裂断長が４ｋｍ以上であり、国際照明委員会で規定されているＬａｂカラーのＬ値、ａ値、ｂ値が、８０＜Ｌ≦１００、−５≦ａ＜２、−５≦ｂ＜１０の関係を満たすことを特徴としている。
【０００９】
また、本発明に係る化粧板用紙は、パルプ原料に対し、両性ポリアクリルアミドを含む乾燥紙力増強剤を０．３質量％〜３質量％の範囲で含有していることを特徴としている。
【００１０】
さらに、本発明に係る化粧板用紙は、ＪＡＰＡＮ  ＴＡＰＰＩ  Ｎｏ．１にて規定されている表面強度が１３Ａ以上、且つ米坪が２０ｇ／ｍ２〜５５ｇ／ｍ２の範囲であることを特徴としている。
【発明の効果】
【００１１】
本発明によれば、パルプ原料全体のうちの９０質量％以上に晒クラフトパルプを使用し、パルプ原料に対して填料として二酸化チタンを８質量％以上含有させ、裂断長を４ｋｍ以上にさせ、国際照明委員会で規定されているＬａｂカラーのＬ値、ａ値、ｂ値が、８０＜Ｌ≦１００、−５≦ａ＜２、−５≦ｂ＜１０の関係を満たすようにさせることで、隠蔽性を高めつつ、製造時に紙が断紙することが抑制されて製造歩留まりを向上でき、印刷した絵柄の色合いが変化することなく印刷再現性を向上できる。
【００１２】
また、本発明によれば、紙自体の隠蔽性が高められていることから、紙に印刷を施す際にインクを多量に使って隠蔽性を高める必要が無く、インクの使用量を抑えることができ、低コスト化を図れる。
【発明を実施するための最良の形態】
【００１３】
以下、本発明を適用した化粧板用紙について詳細に説明する。本発明を適用した化粧板用紙は、例えばリビング、寝室、キッチン等で用いられる壁面板、ドア用パネル、桟、クローゼット、家具、テレビキャビネット等の化粧板に用いられ、これら建材や家具等の基材の主面に、所定の模様が印刷された後に貼合されるものであり、建材や家具等を装飾するものである。
【００１４】
この化粧板用紙は、例えばパルプ原料に填料等が含有されたものであり、抄造後、抄紙された原紙の主面に所定の絵柄や模様等が印刷されたものである。
【００１５】
パルプ原料としては、例えばＬＢＫＰ、ＬＵＫＰ、ＮＢＫＰ、ＮＵＫＰ等といった化学パルプ、ＧＰ、ＰＧＷ、ＲＭＰ、ＴＭＰ、ＣＴＭＰ、ＣＭＰ、ＣＧＰ等といった機械パルプ、古紙パルプ、木材パルプ、ケナフ及びバガス等といった非木材パルプ等が挙げられ、これらのうちの少なくともＬＢＫＰやＮＢＫＰといった晒クラフトパルプを用いた上で１種若しくは複数種を混合して用いる。
【００１６】
具体的に、化粧板用紙には、パルプ原料全体のうちの９０質量％以上に晒クラフトパルプを用いる。このように、化粧板用紙においては、パルプ原料全体のうちの９０質量％以上に晒クラフトパルプを用いることで、裂断長を高くでき、しかも印刷適性を良好にすることができる。
【００１７】
填料は、隠蔽性を高めることが可能であり、具体的には例えばクレー、軽炭酸カルシウム、重炭酸カルシウム、二酸化チタン、サチン白等である。
【００１８】
そして、化粧板用紙には、少なくとも二酸化チタンを含有させた上で、上述した填料のうちの二種類以上を用いることが可能である。具体的に、化粧板用紙には、パルプ原料に対し、少なくとも填料として二酸化チタンを８質量％以上含有させる。このように、化粧板用紙においては、パルプ原料に対して填料となる二酸化チタンを８質量％以上含有させることで隠蔽性を適切に向上させることが可能である。
【００１９】
また、化粧板用紙においては、上述した填料の他に、パルプ原料に対し、例えば乾燥紙力増強剤を０．３質量％〜３質量％の範囲で含有させることも可能である。なお、乾燥紙力増強剤としては、例えば両性ポリアクリルアミドを挙げることができる。このように、化粧板用紙においては、パルプ原料に対して乾燥紙力増強剤を０．３質量％〜３質量％の範囲で含有させることで、紙が乾燥しているときに強度を向上させることができ、製造時の断紙を抑制でき、表面強度を向上できる。
【００２０】
さらに、この化粧板用紙においては、填料、乾燥紙力増強剤の他に、例えば耐水性を付与するサイズ剤、紙の色調を調整させる染料や顔料、湿潤時に紙力を向上させる湿潤紙力増強剤、サイズ剤、染料、顔料、紙力増強剤等をパルプ原料に定着させる硫酸バンド等を添加させることも可能である。
【００２１】
そして、以上のような構成の化粧板用紙は、例えば叩解の度合や乾燥紙力増強剤等の配合が調整されることで、ＪＩＳ  Ｐ  ８１１３に規定される裂断長が４ｋｍ以上にされている。これにより、この化粧板用紙は、抄造時の断紙が低減され、製造歩留まりを向上させることができる。
【００２２】
また、この化粧板用紙は、例えば染料や顔料等の配合が調整されることで、その色合いが、具体的には国際照明委員会に規定されているＬａｂカラーのＬ値、ａ値、ｂ値が、８０＜Ｌ≦１００、−５≦ａ＜２、−５≦ｂ＜１０の関係を満たすようにされている。これにより、化粧板用紙は、例えばアイボリー系のような色合いになり、その主面に木目柄等の印刷を施したときに印刷の色調と略同じになることから、印刷した絵柄や模様の色調が変化することを抑制できる。すなわち、優れた印刷再現性を得ることができる。
【００２３】
また、この化粧板用紙は、例えばアイボリー系のような色合いになることから、建材や家具等の基材に接着剤等を用い、その主面に貼合されたときに、下地となる基材の色調と略同じ色調になることから基材の色や模様等が目立たなくなり、さらに隠蔽性を高めることができる。
【００２４】
また、この化粧板用紙は、例えば填料や乾燥紙力増強剤等の配合が調整されることで、ＪＡＰＡＮ  ＴＡＰＰＩ  Ｎｏ．１にて規定されている表面強度が１３Ａ以上にされている。これにより、化粧板用紙は、その表面強度が１３Ａ以上にされることにより、例えば基材の主面に貼合された後に外部からの応力が加わっても傷が付いたりすることを抑制できる。すなわち、化粧板にすり傷等が付くことを抑制できる。
【００２５】
さらに、この化粧板用紙は、抄造時にパルプの漉き方等を調整することにより、その米坪が２０ｇ／ｍ２〜５５ｇ／ｍ２の範囲にされている。
【００２６】
この化粧板用紙は、米坪が２０ｇ／ｍ２〜５５ｇ／ｍ２の範囲と薄く形成されていても十分な隠蔽性を保つことができる。
【００２７】
以上で説明した化粧板用紙を抄造する際は、例えばＬＢＫＰやＮＢＫＰ等といった晒クラフトパルプを９０質量％以上含有するパルプ原料と、水等の溶媒とからなる懸濁液に、上述した填料となる二酸化チタンをパルプ原料に対して８質量％以上内添し、さらに乾燥紙力増強剤をパルプ原料に対して０．３質量％〜３質量％の範囲で内添し、さらに染料や顔料等を所定量内添し、さらに必要に応じて硫酸バンド、ピッチ除去剤、浸透剤、消泡剤等を添加する。
【００２８】
次に、パルプ原料、填料、乾燥紙力増強剤、染料等が内添された懸濁液を、例えば長網式若しくは円網式等の抄紙機で乾燥後の米坪が２０ｇ／ｍ２〜５５ｇ／ｍ２となるように抄紙し、漉いた紙を乾燥させることにより、原紙が抄造される。このようにして抄造された原紙の主面全面に、貼合される基材の用途に応じた絵柄や模様等の印刷が施され、化粧板用紙が製造される。
【００２９】
このようして製造される化粧板用紙においては、例えば晒クラフトパルプ、填料となる二酸化チタン、乾燥紙力増強剤等が所定の配合量で含有されており、紙の強度や表面強度が向上されている、具体的には裂断長が４ｋｍ以上、表面強度が１３Ａ以上にされていることから、製造時に断紙が生じることを抑制でき、製造歩留まりを向上できる。
【００３０】
また、この化粧板用紙においては、例えば填料、顔料等が所定の配合量で含有されており、ＬａｂカラーのＬ値、ａ値、ｂ値が、８０＜Ｌ≦１００、−５≦ａ＜２、−５≦ｂ＜１０の関係を満たすようにされ、例えばアイボリー系のような色合いにされていることから、主面に印刷された木目柄等の色調が変化することや、パーティクルボード、合板等からなる基材に貼合された際に基材の模様等が透けて見えることを防止できる。また、この化粧板用紙においては、米坪が２０ｇ／ｍ２〜５５ｇ／ｍ２の範囲と薄く成形されていても、十分な隠蔽性を保つことができる。
【実施例】
【００３１】
以下、上述した本発明を実証するために製造した各サンプルについて説明する。
【００３２】
〈サンプル１〉
サンプル１では、先ず、パルプ原料として晒クラフトパルプであるＬＢＫＰを１００質量部と水とからなる懸濁液に、填料として二酸化チタンを１２質量部内添し、さらに乾燥紙力増強剤として両性ポリアクリルアミド（以下、両性ＰＡＭと記す。）を１質量部内添し、さらに染料をＬａｂカラーのＬ値が８１、ａ値が１、ｂ値が２となるように所定量内添させた。次に、この懸濁液を、所定の抄紙機で米坪が乾燥時に３０ｇ／ｍ２となるように抄紙し、漉いた紙を乾燥させて原紙を抄造した。このようにして抄造した原紙の主面全面に、クラボウ社製のグラビアテスト印刷機にて白色インクでベタ印刷を行い、さらに茶色インクでグラデーション印刷を行った。このようにして化粧板用紙を製造した。
【００３３】
〈サンプル２〉
サンプル２では、ＬａｂカラーのＬ値が７５となるように染料を所定量内添させたこと以外は、上述したサンプル１と同様にして化粧板用紙を製造した。
【００３４】
次に、これらサンプルについてＪＩＳ  Ｐ  ８１１３に規定されている裂断長、ＪＡＰＡＮ  ＴＡＰＰＩ  Ｎｏ．１にて規定されている表面強度を測定した。さらに、生産安定性、印刷再現性、隠蔽性、クロスカットについて評価した。
【００３５】
以下、表１に、各サンプルにおける裂断長、表面強度、生産安定性、印刷再現性、隠蔽性、クロスカットについて評価した結果を示す。
【００３６】
【表１】
2005350788.tif 000002
【００３７】
なお、生産安定性は、６時間連続して抄造させたときに一度も断紙しなかった場合を○印で示し、一度でも断紙した場合を×印で示した。
【００３８】
印刷再現性は、検査員１０名により目視にて紙の色目による印刷柄の再現性を評価し、印刷柄の再現性が良好と判断したのが７名以上であった場合を○印で示し、印刷柄の再現性が良好と判断したのが６名以下の場合は×印で示した。
【００３９】
隠蔽性は、各サンプルの化粧板用紙を基材となる合板に貼合し、合板の地模様が透けることなく隠蔽できているかどうかを検査員１０名により目視で評価し、隠蔽性が良好であると判断したのが７名以上であった場合を○印とし、隠蔽性が良好と判断したのが６名以下の場合は×印で示した。
【００４０】
クロスカットは、各サンプルの化粧板用紙の印刷面にクラボウ社製のグラビヤ試験印刷機で東洋インキ社製のウレタン樹脂（品名：ＵＲＰＳ）を全面に印刷し、ウレタン樹脂面とは反対側の主面をコニシ社製の木工用ボンドを用いて合板の主面に貼合し、化粧板を作製した。そして、この化粧板の化粧板用紙が貼合された面に縦横１ｍｍ程度の升目が１０×１０個並んだ碁盤目上にカッターナイフで合板に達するまで切り込みを入れ、この切り込み部にニチバン社製の粘着テープ（登録商標「セロテープ」）を貼り付けた後に、粘着テープを剥離し、粘着テープによって剥がれずに残った升目を数えて紙間強度を評価した。このとき、升目が全部残った場合を○印で示し、升目が９９個〜９０個残った場合を△印で示し、残った升目が８９個以下の場合を×印で示した。
【００４１】
表１に示す評価結果から、Ｌ値が８１のサンプル１は、Ｌ値が７５のサンプル２に比べて印刷再現性に優れていることがわかる。
【００４２】
次に、Ｌａｂカラーのａ値について評価したサンプル３〜サンプル５について説明する。
【００４３】
〈サンプル３〉
サンプル３では、ＬａｂカラーのＬ値が９０、ａ値が−５、ｂ値が−４となるように染料を所定量内添させたこと以外は、上述したサンプル１と同様にして化粧板用紙を製造した。
【００４４】
〈サンプル４〉
サンプル４では、Ｌａｂカラーのａ値が−６、ｂ値が２となるように染料を所定量内添させたこと以外は、上述したサンプル３と同様にして化粧板用紙を製造した。
【００４５】
〈サンプル５〉
サンプル５では、Ｌａｂカラーのａ値が３、ｂ値が５となるように染料を所定量内添させたこと以外は、上述したサンプル３と同様にして化粧板用紙を製造した。
【００４６】
次に、これらサンプル３〜サンプル５について上述したサンプル１と同様にして裂断長、表面強度、生産安定性、印刷再現性、隠蔽性、クロスカットを評価した。
【００４７】
以下、表２に、サンプル３〜サンプル５における裂断長、表面強度、生産安定性、印刷再現性、隠蔽性、クロスカットについて評価した結果を示す。
【００４８】
【表２】
2005350788.tif 000003
【００４９】
表２に示す評価結果から、ａ値が−５のサンプル３は、ａ値が−６のサンプル４及びａ値が３のサンプル５に比べて印刷再現性に優れていることがわかる。
【００５０】
次に、Ｌａｂカラーのｂ値について評価したサンプル６〜サンプル８について説明する。
【００５１】
〈サンプル６〉
サンプル６では、ＬａｂカラーのＬ値が９０、ａ値が−１、ｂ値が９となるように染料を所定量内添させたこと以外は、上述したサンプル１と同様にして化粧板用紙を製造した。
【００５２】
〈サンプル７〉
サンプル７では、Ｌａｂカラーのｂ値が−６となるように染料を所定量内添させたこと以外は、上述したサンプル６と同様にして化粧板用紙を製造した。
【００５３】
〈サンプル８〉
サンプル８では、Ｌａｂカラーのｂ値が１２となるように染料を所定量内添させたこと以外は、上述したサンプル６と同様にして化粧板用紙を製造した。
【００５４】
次に、これらサンプル６〜サンプル８について上述したサンプル１と同様にして裂断長、表面強度、生産安定性、印刷再現性、隠蔽性、クロスカットを評価した。
【００５５】
以下、表３に、サンプル６〜サンプル８における裂断長、表面強度、生産安定性、印刷再現性、隠蔽性、クロスカットについて評価した結果を示す。
【００５６】
【表３】
2005350788.tif 000004
【００５７】
表３に示す評価結果から、ｂ値が９のサンプル６は、ｂ値が−６のサンプル７及びｂ値が１２のサンプル８に比べて印刷再現性に優れていることがわかる。
【００５８】
以上のことから、化粧板用紙を製造するに際して、ＬａｂカラーのＬ値が８１以上、ａ値が−５〜１の範囲、ｂ値が−４〜９の範囲になるように染料の内添量を調整することは、印刷再現性に優れる化粧板用紙を製造する上で大変重要であることがわかる。
【００５９】
次に、填料や乾燥紙力増強剤の含有量について評価したサンプル９〜サンプル１３について説明する。
【００６０】
〈サンプル９〉
サンプル９では、填料となる二酸化チタンを１０質量部内添させ、ＬａｂカラーのＬ値が９０、ａ値が１．９、ｂ値が−５となるように染料を所定量内添させたこと以外は、上述したサンプル１と同様にして化粧板用紙を製造した。
【００６１】
〈サンプル１０〉
サンプル１０では、填料となる二酸化チタンを８質量部内添させ、乾燥紙力増強剤となる両性ＰＡＭを２．５質量部内添させ、ＬａｂカラーのＬ値が９０、ａ値が０．５、ｂ値が５となるように染料を所定量内添させ、米坪が２２ｇ／ｍ２になるように抄紙したこと以外は、上述したサンプル１と同様にして化粧板用紙を製造した。
【００６２】
〈サンプル１１〉
サンプル１１では、填料となる二酸化チタンを８質量部内添させ、乾燥紙力増強剤となる両性ＰＡＭを０．３質量部内添させ、ＬａｂカラーのＬ値が９０、ａ値が０．５、ｂ値が５となるように染料を所定量内添させ、米坪が５０ｇ／ｍ２になるように抄紙したこと以外は、上述したサンプル１と同様にして化粧板用紙を製造した。
【００６３】
〈サンプル１２〉
サンプル１２では、填料となる二酸化チタンを７質量部内添させ、ＬａｂカラーのＬ値が９０、ａ値が０．５、ｂ値が５となるように染料を所定量内添させたこと以外は、上述したサンプル１と同様にして化粧板用紙を製造した。
【００６４】
〈サンプル１３〉
サンプル１３では、填料となる二酸化チタンを１６質量部内添させ、ＬａｂカラーのＬ値が９０、ａ値が０．５、ｂ値が５となるように染料を所定量内添させ、米坪が１９ｇ／ｍ２になるように抄紙したこと以外は、上述したサンプル１と同様にして化粧板用紙を製造した。
【００６５】
〈サンプル１４〉
サンプル１４では、填料となる二酸化チタンを１２質量部内添させ、乾燥紙力増強剤となる両性ＰＡＭを０．１質量部内添させ、ＬａｂカラーのＬ値が９０、ａ値が０．５、ｂ値が５となるように染料を所定量内添させ、米坪が２３ｇ／ｍ２になるように抄紙したこと以外は、上述したサンプル１と同様にして化粧板用紙を製造した。
【００６６】
次に、これらサンプル９〜サンプル１４について上述したサンプル１と同様にして裂断長、表面強度、生産安定性、印刷再現性、隠蔽性、クロスカットを評価した。
【００６７】
以下、表４に、サンプル９〜サンプル１４における裂断長、表面強度、生産安定性、印刷再現性、隠蔽性、クロスカットについて評価した結果を示す。
【００６８】
【表４】
2005350788.tif 000005
【００６９】
表４に示す評価結果から、填料となる二酸化チタンが８質量部以上含有されているサンプル９〜サンプル１１は、填料となる二酸化チタンが７質量部含有されているサンプル１２に比べ、隠蔽性に優れていることがわかる。
【００７０】
また、表４に示す評価結果から、米坪が２２ｇ／ｍ２〜５０ｇ／ｍ２となるように抄紙したサンプル９〜サンプル１１は、米坪が１９ｇ／ｍ２となるように抄紙したサンプル１３に比べ、裂断長が長く、生産安定性、隠蔽性、クロスカットに優れていることがわかる。
【００７１】
さらに、表４に示す評価結果から、乾燥紙力増強剤となる両性ＰＡＭを０．３質量部〜２．５質量部の範囲で含有させたサンプル９〜サンプル１１は、乾燥紙力増強剤となる両性ＰＡＭを０．１質量部含有させたサンプル１４に比べ、裂断長が長く、表面強度も大きく、さらには生産安定性、隠蔽性、クロスカットに優れていることがわかる。
【００７２】
以上のことから、化粧板用紙を製造するに際して、填料となる二酸化チタンをパルプ原料に対して８質量部以上含有させ、米坪が２２ｇ／ｍ２〜５０ｇ／ｍ２となるように抄紙し、乾燥紙力増強剤となる両性ＰＡＭをパルプ原料に対して０．３質量部〜２．５質量部の範囲で含有させることは、裂断長が長く、表面強度も大きく、さらには生産安定性、隠蔽性、クロスカットに優れる化粧板用紙を製造する上で大変重要であることがわかる。